Brevet FR2710861A1 — publié le 19950414

PROCEDE D'INCINERATION ET DE VITRIFICATION DE DECHETS DANS UN CREUSET DESCRIPTION L'invention concerne un procédé d'incinération et de vitrification de déchets dans un creuset. Les déchets minéraux ou incinérables dont les charges minérales sont parfois riches en certains métaux lourds très toxiques ou radioactifs, sont souvent traités en les chauffant par une torche à plasma à une température telle qu'ils fondent et se vitrifient, et forment ensuite un bloc compact de verre o les corps dangereux sont enrobés. Le bloc est alors recyclé ou entreposé sans danger. C'est donc un procédé commode et sûr qui est appelé à se développer. De plus, les déchets organiques qui peuvent être mélangés aux déchets minéraux sont normalement vaporisés et leurs molécules craquent, ce qui les transforme en gaz simples qu'on peut encore traiter facilement, en les filtrant et en les neutralisant par exemple. Plusieurs modes concrets de réalisation ont été proposés, mais ils pèchent en certains points. C'est ainsi que des creusets existants sont souvent construits en matériaux réfractaires, dont un grand avantage est qu'ils sont insensibles aux produits corrosifs, tels que l'acide chlorhydrique, qui proviennent de la vaporisation des déchets organiques. Mais on constate que ces creusets s'usent rapidement au contact du verre fondu, et que de plus ils retiennent si bien la chaleur qui est produite en leur sein qu'il faut bientôt limiter le débit de la source et ainsi ralentir la capacité de traitement. Le cuivre, aussi proposé comme matière de construction du creuset, possède le même inconvénient d'être sensible à la corrosion. De plus, dans un bon nombre de conceptions le creuset est tournant afin que le verre fondu soit soumis aux forces centrifuges et repoussé contre la paroi latérale pendant le chauffage. La raison est que le creuset est percé au centre et que la coulée consécutive au chauffage est produite en arrêtant le creuset. Mais il est dispendieux d'équiper le creuset de joints tournants pour l'alimenter en réfrigérant et en électricité. Enfin, on constate que le craquage des gaz est assez difficile. L'invention a pour objet un procédé qui évite ces divers inconvénients et est associé à un creuset simple et de faible coût, protégé de la corrosion par le verre ou d'autres produits résultant de la combustion, tels que les gaz organiques dégagés. Le procédé est caractérisé en ce qu'il consiste à utiliser comme gaz plasmagène de l'oxygène sensiblement pur dans un creuset stationnaire à parois d'acier inoxydable creusées de canaux d'écoulement d'un liquide de refroidissement et à vanne de coulée. La chaleur est facilement évacuée par la paroi et le liquide de refroidissement, ce qui permet de jeter dans le creuset des déchets minéraux ou incinérables à pouvoir calorifique élevé. L'oxygène pur permet une combustion rapide sans produire par exemple de l'oxyde d'azote, contrairement aux procédés existants o de l'air est usuellement injecté. Le procédé est donc économique en gaz plasmagène, ce qui permet, en combinaison à la bonne évacuation de chaleur, de traiter les déchets à gros débit. L'invention va maintenant être décrite à l'aide des figures suivantes, qui sont annexées à titre illustratif et non limitatif: - la figure 1 représente un creuset conforme à l'invention, et - la figure 2 représente partiellement un autre creuset. Le creuset de la figure 1 est en forme de réservoir sensiblement clos et cylindrique qui comprend une paroi 1 enveloppante percée au sommet d'une ouverture d'arrivée 2 des déchets, raccordée à une trémie 3, et qui surplombe une électrode 4 située sur le fond du creuset. Deux torches 5 à plasma d'oxygène traversent le sommet de la paroi de part et d'autre de l'ouverture d'arrivée 2 et sont mobiles en orientation grâce à des rotules 6 enchâssées dans la paroi 1. De plus, les torches 5 coulissent dans les rotules 6 pour être enfoncées à volonté dans le creuset. La paroi latérale est percée d'un orifice de sortie des gaz 7. Le fond est muni d'un trou de coulée 8 entouré d'un manchon 9 et qui peut être fermé par une lame coulissante 10 située sous le creuset 1. Le manchon 9 peut être garni d'une résistance chauffante pour fondre un bouchon de verre solidifié qui obstruerait le trou de coulée 8; le manchon 9 peut aussi être plein et en métal bon conducteur de la chaleur pour obtenir cet effet, et la lame coulissante 10 peut quant à elle être munie de moyens de refroidissement pour former plus rapidement un tel bouchon solidifié quand elle est remise en place pour arrêter la coulée. La demande de brevet 93 05079 décrit quelques réalisations plus complètement. Ce genre de vanne s'est révélé efficace pour fermer sûrement le trou de coulée 8. Il est donc inutile de faire tourner le creuset pour écarter par centrifugation la matière fondue d'un trou de coulée central toujours ouvert. Le bain de verre fondu 11 emplit le fond du creuset 1 et recouvre l'électrode 4. Sa couche 12 touchant la paroi est toutefois figée et ne l'attaque donc pas. En effet, des canaux 13 parcourus de liquide réfrigérant sont creusés dans toute la paroi 1 du creuset. Il peut s'agir d'un réseau de canaux verticaux dans la paroi latérale et parallèles entre eux dans le fond et le sommet, qui se raccordent à une canalisation d'alimentation 14 et à une canalisation d'évacuation , ces canalisations étant reliées entre elles en boucle par une pompe 17 et un échangeur de chaleur, pour assurer une circulation forcée et l'équilibre thermique du liquide réfrigérant. Les torches 5 émettent des faisceaux de plasma 16 vers l'électrode 4. Celle-ci est composée d'une chandelle 19 de molybdène montée sur un mât 20 traversant la paroi 1 du creuset et engagée dans un perçage central d'un disque de graphite 21. Comme la paroi 1, le mât 20 est en acier inoxydable. On représente sur la figure 2 une autre réalisation, qui comprend cette fois une torche unique à plasma 22 coulissant dans un perçage central du sommet du creuset, c'est-à-dire à l'emplacement de l'ouverture d'arrivée 2 des déchets de l'autre réalisation. L'ouverture d'arrivée, maintenant référencée par 23, s'étend de côté, sensiblement à l'emplacement d'une des rotules 6 de l'autre réalisation, et il est possible de compléter ce creuset par un hublot de visée 24, orienté vers l'électrode, et sensiblement à l'emplacement de l'autre rotule 6. Ici, il n'est pas prévu que la torche 22 puisse être orientée mais il est toujours possible de l'enfoncer plus ou moins dans le creuset. Les autres détails de réalisation ne sont pas modifiés par rapport à la figure 1 et ne sont pas représentés. Dans les deux cas, les gaz de sortie peuvent être traités en les refroidissant par un échangeur de chaleur, puis en les filtrant et en les neutralisant. On va maintenant décrire concrètement un mode de déroulement du procédé, mais pour cela il est utile de décrire plus en détail la constitution d'une torche 5 ou 22. On trouve principalement un manchon externe et un manchon interne 26 qui sont concentriques. Le conduit central 33 délimité par le manchon interne 26 est alimenté en gaz plasmagène par une source 27, et le conduit annulaire 34 entre les deux manchons 25 et 26 est alimenté en gaz de gainage du plasma par une source additionnelle 28. Les manchons 25 et 26 sont creusés eux aussi de canaux de refroidissement 29 connectés à une paire de conduits d'alimentation 30 et à une paire de conduits d'évacuation 31, et le bout de la torche 5 ou 22 est protégé par une bague isolante 32 en carbure de bore, qui est cependant évidée pour laisser les gaz plasmagène et de gainage sortir. Pour amorcer le plasma, on commence par injecter 15 Nl/mn d'argon dans le conduit central 33 de la torche 5 ou 22, qui a été mise à un potentiel électrique lui faisant jouer le rôle de cathode, 5 Nl/mn d'argon dans le conduit de gainage 34, et 30 Nl/mn d'argon dans le hublot de visée 24. Tous les orifices ménagés à travers l'appareil sont le siège d'injections de gaz inerte pour éviter qu'ils ne s'échauffent excessivement et pour protéger l'extérieur de la sortie de poussières éventuelles, polluantes ou dangereuses. Le choix de l'argon au lieu d'oxygène pour cette étape préliminaire est dû à ce qu'il n'oxyde pas la chandelle 19, qui est alors exposée car le creuset est vide. La pointe de cathode est approchée à quelques millimètres de la chandelle 19 et une tension à vide de l'ordre de 300 volts environ est appliquée entre l'électrode 4 et la toche 5 ou 22. L'arc électrique est amorcé par une décharge, et la cathode est éloignée de la chandelle 19 jusqu'à la longueur d'arc désirée. L'intensité du courant est fixée à 250 ampères. Les débits de gaz sont alors ajustés à Nl/mn d'argon dans le conduit central 33 et 15 Nl/mn dans le conduit de gainage 34. La longueur d'arc est amenée à 145 mm en reculant la torche 5 ou 22, et la tension devient 80 volts environ. Après vingt minutes l'équilibre thermique est atteint, et L'introduction de déchets dans le creuset commence. Au bout d'un quart d'heure, l'électrode 4 est recouverte, et la tension d'arc, qui a augmenté dès l'introduction des déchets, dépasse 100 volts sans modification du réglage. L'arc est alors transféré sur les déchets, qui se vitrifient au pied de l'arc, puis la zone fondue se propage à tous les déchets hormis la couche figée sur la paroi 1. La tension d'arc atteint 175 volts lorsque 15 Nl/mn d'oxygène sont injectés en remplacement d'un même débit d'argon dans le conduit de gainage 34. La puissance électrique est alors de 55 kW pour un débit moyen de charge de déchets de 3,5 kg à l'heure. L'oxygène a pour effet d'augmenter la tension d'arc donc la puissance électrique, la température du bain de verre et sa conductivité électrique; ainsi d'une part il stabilise la colonne de plasma sur le bain de verre et d'autre part oxyde les métaux volatils tels que les chlorures qui pourraient se vaporiser. Il faut remarquer que le système n'a que peu d'inertie thermique, car l'abaissement du débit d'oxygène entraîne presque immédiatement une diminution de la tension d'arc ou de la puissance électrique et des transferts thermiques. Lorsque la totalité de la charge a été fondue, on repasse sous plasma d'argon, la tension tombe alors à 110 volts et, pour compenser cette baisse de puissance, l'intensité est augmentée à 450 ampères afin d'éviter un refroidissement trop important du bain qui aurait pour conséquence une augmentation de la résistivité électrique du verre, ce qui pourrait se traduire par des accrochages parasites du pied d'arc sur les parois du four. Le plasma est ensuite arrêté et on laisse le bain de verre couler par la vanne et se refroidir. L'argon est utilisé pour protéger les parties sensibles de l'appareil et aussi comme excipient à l'oxygène, pour maintenir un débit minimal de gaz à travers les torches 5 ou 22, faute de quoi elles ne fonctionneraient pas correctement. L'utilisation d'un supplément d'oxygène à la place de l'excipient peut produire une énergie et une température excessive pour le débit de vitrification souhaité et la résistance du creuset. Tout autre gaz neutre pourrait convenir et serait de même sans influence sur les réactions de vitrification et autres. C'est pourquoi on parle de plasma d'oxygène sensiblement pur, le gaz neutre ne produisant qu'une atmosphère ou une faible puissance s'il est plasmagène. La température à laquelle la paroi 1 est refroidie est de préférence choisie pour permettre à une couche de verre de se figer sur elle mais laisser les vapeurs produites par la vaporisation des déchets sortir du creuset sans se condenser sur la paroi 1, ce qui est important car ces vapeurs sont souvent corrosives: de l'acide chlorhydrique vaporisé, est en particulier souvent rencontré. La combustion devrait cependant, espère-t-on, réduire sensiblement la production de vapeurs corrosives au profit d'oxydes moins délicats à traiter. REVENDICATIONS 1. Procédé de vitrification de déchets minéraux, caractérisé en ce qu'il consiste à utiliser une torche (5, 22) à plasma d'oxygène (16) sensiblement pur dans un creuset stationnaire à paroi (1) d'acier inoxydable creusée de canaux d'écoulement (13) d'un liquide de refroidissement et à vanne (10) de coulée. 2. Procédé de vitrification de déchets minéraux suivant la revendication 1, caractérisé en ce que le plasma d'oxygène est mêlé à un courant de gaz neutre. 3. Procédé de vitrification de déchets minéraux suivant la revendication 1 ou 2, caractérisé en ce que la paroi est portée à une température inférieure à celle de figeage des déchets vitrifiés et supérieure à celle de condensation de vapeurs corrosives libérées. 4. Procédé de vitrification de déchets minéraux suivant l'une quelconque des revendications 1 à 3, caractérisé en ce que du gaz neutre est soufflé à travers des orifices (24) ménagés à travers la paroi (1).